СЫРЬЕВАЯ СМЕСЬ И СПОСОБ ИЗГОТОВЛЕНИЯ ИЗ НЕЕ ВЯЖУЩЕГО

1. Сырьевая смесь для изготовления вяжущего, включающая золо-шлак от сжигания каменного угля, отличающаяся тем, что смесь одержит каменный уголь, и известняк для образования вяжущих минералов алита, белита, алюмосиликатов кальция в стехиометрическом соотношении.
2
2. Способ изготовления вяжущего по п.1, отличающийся тем, что корректируют минералогический состав смеси угля и известняка, готовят смесь стехиометрического, минералогического состава каменного угля и известняка, сжигают смесь в топках котельной или ТЭЦ, отбирают сухую золо-шлако-известковую смесь, охлаждают сухими способами, добавляют 3-6% гипса двуводного, размалывают смесь до крупности не менее 320 м/кг.